(57)【要約】【課題】ステンレス溶鋼のボイリングや突沸を抑制してステンレス溶鋼中に窒素を迅速且つ効率的に取り込むことが可能な生産性の高い高窒素含有ステンレス鋼の製造方法を提供する。【解決手段】ステンレス溶鋼の精錬過程において、精錬時の溶鋼温度で溶融するスラグをステンレス溶鋼１トンあたり５ｋｇ以上の割合でステンレス溶鋼中に存在させ、窒化フェロ珪素及び窒化珪素から選択される少なくとも１つの窒化合金をステンレス溶鋼に添加することを特徴とする高窒素含有ステンレス鋼の製造方法とする。【選択図】なし【特許請求の範囲】
【請求項１】
ステンレス溶鋼の精錬過程において、精錬時の溶鋼温度で溶融するスラグをステンレス溶鋼１トンあたり５ｋｇ以上の割合でステンレス溶鋼中に存在させ、窒化フェロ珪素及び窒化珪素から選択される少なくとも１つの窒化合金をステンレス溶鋼に添加することを特徴とする高窒素含有ステンレス鋼の製造方法。
【請求項２】
スラグが、ＣａＯ−ＳｉＯ２系スラグであることを特徴とする請求項１に記載の高窒素含有ステンレス鋼の製造方法。
【請求項３】
ステンレス溶鋼が、０．００５〜０．２質量％のＣ、４．０質量％以下のＳｉ、０．２〜２５．０質量％のＭｎ、０．１〜１８．０質量％のＮｉ、１２．０〜３０．０質量％のＣｒを含有することを特徴とする請求項１又は２に記載の高窒素含有ステンレス鋼の製造方法。
【発明の詳細な説明】
【技術分野】
【０００１】
本発明は、高窒素含有ステンレス鋼の製造方法に関し、特に、高強度材料として使用される窒素含有量が０．０３質量％以上の高窒素含有ステンレス鋼の製造方法に関する。
【背景技術】
【０００２】
高窒素含有オーステナイト系ステンレス鋼（以下、「高窒素含有ステンレス鋼」という）は、高強度且つ時効硬化に優れていることから、高強度材料として種々の分野で使用されている。この高窒素含有ステンレス鋼では、強度を高めるため、一般的に窒素含有量が０．０３質量％以上に調整されている。
高窒素含有ステンレス鋼の製造方法としては、ステンレス溶鋼の精錬過程において窒素含有量を高める方法が一般的に知られている。例えば、ＡＯＤ法の場合、多量の窒素ガスを羽口からステンレス溶鋼中に吹き込むことによって窒素含有量を高める方法がある（例えば、特許文献１及び２）。また、ＶＯＤ法の場合、合金中に窒素を約７質量％含有する窒化フェロマンガンや窒化クロム等の窒化合金をステンレス溶鋼に添加することによって窒素含有量を高める方法がある（例えば、特許文献３）。
【０００３】
【特許文献１】特開２０００−０２６９１３号公報
【特許文献２】特開２００５−３２３５１４号公報
【特許文献３】特許第２８９６３０２号公報
【発明の開示】
【発明が解決しようとする課題】
【０００４】
しかしながら、窒素ガスをステンレス溶鋼中に吹き込む方法では、ステンレス溶鋼中に窒素が迅速且つ効率的に取り込まれ難い。
一方、窒化合金をステンレス溶鋼に添加する方法では、一般的に使用されている窒化合金の融点（例えば、窒化フェロマンガン：約１２５０℃、窒化クロム：約１０８０℃、窒化フェロクロム：約１５２０℃）が、ステンレス溶鋼の溶鋼温度（一般的に１５５０〜１６５０℃）に比べて低すぎるため、ステンレス溶鋼に窒化合金を添加すると、窒化合金の溶解に伴って多くの窒素ガスが急激に生じる。その結果、窒素ガスによってステンレス溶鋼のボイリングや突沸が起こり、窒素ガスが空気中に放出されるため、ステンレス溶鋼中に窒素が迅速且つ効率的に取り込まれ難い。さらに、この方法では、ステンレス溶鋼中に窒素が迅速且つ効率的に取り込まれ難いために、窒化合金をステンレス溶鋼に追加しなければならず、原料コストが上昇する。また、ステンレス溶鋼のボイリングや突沸が沈静化するまで次の操業を停止する必要があり、高窒素含有ステンレス鋼の生産性が低い。特に、連続鋳造を行う場合には、ステンレス溶鋼のボイリングや突沸が沈静化するまで鋳造開始時間を遅らせる必要があり、また２チャージ目のステンレス溶鋼のボイリングや突沸が沈静化するまで１チャージ目の鋳造速度を減速せざるを得ない状況が生じていた。
【０００５】
本発明は、上記のような問題を解決するためになされたものであり、ステンレス溶鋼のボイリングや突沸を抑制してステンレス溶鋼中に窒素を迅速且つ効率的に取り込むことが可能な生産性の高い高窒素含有ステンレス鋼の製造方法を提供することを目的とする。
【課題を解決するための手段】
【０００６】
そこで、本発明者等は、ステンレス溶鋼のボイリングや突沸が窒化合金の融点が溶鋼温度に比べて低いことに起因していると考え、この問題を解決すべく鋭意研究した結果、溶鋼温度よりも融点が高い窒化合金を用いると共に、この窒化合金を他の成分の補助によってステンレス溶鋼に溶解させることで、窒化合金の溶解速度を緩やかにし、ステンレス溶鋼のボイリングや突沸を抑制してステンレス溶鋼中に窒素を迅速且つ効率的に取り込ませ得ることに想到し、本発明を完成するに至った。
すなわち、本発明は、ステンレス溶鋼の精錬過程において、精錬時の溶鋼温度で溶融するスラグをステンレス溶鋼１トンあたり５ｋｇ以上の割合でステンレス溶鋼中に存在させ、窒化フェロ珪素及び窒化珪素から選択される少なくとも１つの窒化合金をステンレス溶鋼に添加することを特徴とする高窒素含有ステンレス鋼の製造方法である。
【発明の効果】
【０００７】
本発明によれば、ステンレス溶鋼のボイリングや突沸を抑制してステンレス溶鋼中に窒素を迅速且つ効率的に取り込むことが可能な生産性の高い高窒素含有ステンレス鋼の製造方法を提供することができる。
【発明を実施するための最良の形態】
【０００８】
本発明の高窒素含有ステンレス鋼の製造方法は、ステンレス溶鋼の精錬過程において、所定のスラグをステンレス溶鋼中に存在させつつ、所定の窒化合金をステンレス溶鋼に添加する。
本発明の高窒素含有ステンレス鋼の製造方法に用いられる窒化合金は、一般的な精錬過程における溶鋼温度（１５５０〜１６５０℃）よりも融点が高い窒化フェロ珪素（融点：約１８９０℃）及び窒化珪素（融点：約１９００℃）であり、これらは単独又は混合して使用することができる。これらの窒化合金は窒素含有量が高く（窒化フェロ珪素：約３０質量％、窒化珪素：約４０質量％）、ステンレス溶鋼に添加する窒化合金の量を少なくすることができるため、原料コストを抑えることも可能となる。
【０００９】
ここで、溶鋼温度が１６００℃のステンレス溶鋼に窒化合金を添加した場合の反応機構について、窒化合金として窒化珪素を用いた場合を例にして説明する。
１６００℃における窒化珪素の分解反応の標準生成自由エネルギー（ΔＧ０）は、下記式（１）に示されるように正の値であるため、ステンレス溶鋼に窒化珪素を添加しただけでは窒化珪素は分解反応せず、ステンレス溶鋼に窒素が取り込まれない。
Ｓｉ３Ｎ４＝３［Ｓｉ］＋４［Ｎ］  ΔＧ０＝３３０ＫＪ／ｍｏｌ  ・・・（１）
ところが、１６００℃における窒化珪素の分解反応に酸素を加えると、標準生成自由エネルギー（ΔＧ０）は、下記式（２）で示されるように負の値となり、１６００℃でも窒化珪素は分解し、ステンレス溶鋼に窒素が取り込まれる。
Ｓｉ３Ｎ４＋６［Ｏ］＝３（ＳｉＯ２）＋４［Ｎ］  ΔＧ０＝−２０６ＫＪ／ｍｏｌ  ・・・（２）
従って、窒化珪素等の窒化合金をステンレス溶鋼に添加して溶解させるためには、ステンレス溶鋼中に酸素源が存在している必要がある。
【００１０】
窒化合金の添加量は、ステンレス溶鋼の組成や量、窒化合金の種類、目標とする窒素含有量等に応じて適宜設定すればよく特に限定されることはない。
【００１１】
本発明の高窒素含有ステンレス鋼の製造方法に用いられる酸素源はスラグである。スラグは、窒化合金の溶解を促進させるため、酸素源としての機能を発揮できるように精錬時の溶鋼温度で溶融している必要がある。なお、スラグは、ステンレス溶鋼中に完全に溶融（すなわち、液相率が１００％）している必要はなく、目視観察において湯面上に固体で浮遊している場合であっても、５０％以上溶融していれば窒化合金の分解反応に供する酸素源として十分な量である。
このようなスラグとしては、ＣａＯ−ＳｉＯ２系、ＣａＯ−ＳｉＯ２−Ａｌ２Ｏ３系、ＣａＯ−Ａｌ２Ｏ３系等が挙げられ、これらは単独又は混合して用いることができる。
スラグをステンレス溶鋼に存在させる方法としては、特に限定されることはなく、スラグをステンレス溶鋼に添加したり、所定の成分を添加することによってステンレス鋼中で所望のスラグを生成させればよい。
【００１２】
ステンレス溶鋼におけるスラグの存在量は、ステンレス溶鋼１トンあたり５ｋｇ以上である。スラグの存在量が５ｋｇ未満であると、窒化合金の溶解速度が極めて遅くなり、所望の生産性が得られない。また、スラグの存在量の上限は、特に限定されることはないが、必要以上にスラグを存在させると、精錬の際に取鍋又は坩堝からスラグやステンレス溶鋼がオーバーフローしてしまうことがある。そのため、取鍋や坩堝、ステンレス溶鋼の量等に応じて適宜設定する必要があるが、一般に、ステンレス溶鋼１トンあたり１００ｋｇ以下である。
【００１３】
本発明の高窒素含有ステンレス鋼の製造方法に用いられるステンレス溶鋼は、Ｃ（炭素）、Ｓｉ（珪素）、Ｍｎ（マンガン）、Ｎｉ（ニッケル）及びＣｒ（クロム）を含有する。
＜Ｃ：０．００５〜０．２質量％＞
Ｃは、オーステナイト相安定化元素であり、侵入型元素であるため、ステンレス鋼の強度の向上に寄与する。そのため、ステンレス溶鋼は、少なくとも０．００５質量％のＣを含有する必要がある。ただし、Ｃ含有量が多すぎると耐食性及び溶接性が低下するため、Ｃ含有量の上限は０．２質量％とする必要がある。
【００１４】
＜Ｓｉ：４．０質量％以下＞
Ｓｉは、ステンレス鋼に必要な硬度を与えるために必要な元素である。Ｓｉ含有量の増加と共に時効硬化特性が向上するものの、Ｓｉ含有量が多すぎると熱間加工性が低下する。そのため、Ｓｉ含有量の上限は４．０質量％とする必要がある。
＜Ｍｎ：０．２〜２５．０質量％＞
Ｍｎは、Ｃと同様にオーステナイト相安定化元素であり、ステンレス鋼の所望の強度を得るため、ステンレス溶鋼は、少なくとも０．２質量％のＭｎを含有する必要がある。ただし、Ｍｎ含有量が多すぎるとステンレス鋼の曲げ加工性が低下するため、Ｍｎ含有量の上限は２５．０質量％とする必要がある。
【００１５】
＜Ｎｉ：０．１〜１８．０質量％＞
Ｎｉは、ＣやＭｎと同様にオーステナイト相安定化元素であり、ステンレス鋼の所望の強度を得るため、ステンレス溶鋼は、少なくとも０．１質量％のＮｉを含有する必要がある。ただし、Ｎｉは高価な元素であるため、必要以上の添加は無駄なコスト上昇を招くので、Ｎｉ含有量の上限は１８．０質量％とする必要がある。
＜Ｃｒ：１２．０〜３０．０質量％＞
Ｃｒは、ステンレス鋼に要求される耐食性を得るために必須の元素であり、ステンレス鋼の所望の耐食性を得るため、ステンレス溶鋼は、少なくとも１２．０質量％のＣｒを含有する必要がある。ただし、Ｎｉを過剰添加するとデルタフェライトが多量に生成して熱間加工性を低下させることがあるので、Ｃｒ含有量の上限は３０．０質量％とする必要がある。
【００１６】
上記の元素を含有するステンレス溶鋼を用い、上記の方法にて製造されるステンレス鋼は、ステンレス溶鋼のボイリングや突沸を抑制してステンレス溶鋼中に窒素を迅速且つ効率的に取り込むことが可能であるため、高濃度の窒素を含有する。
窒素は、Ｃ、Ｍｎ及びＮｉと同様にオーステナイト相安定化元素であり、ステンレス鋼に必要な硬度及び優れた時効硬化特性を得るために必要な元素である。そのため、ステンレス鋼は、少なくとも０．０３質量％を含有している必要がある。窒素含有量の上限は、ＭｎやＮｉ等の含有量に応じて飽和する濃度まで添加してもよいが、好ましくは１．３質量％である。
また、ステンレス鋼における他の元素の含有量は、スラグに含有されるＳｉ等の元素によって、ステンレス溶鋼の組成に比べてＳｉ等の元素の含有量が僅かに高くなるものの、Ｓｉ等の元素のほとんどはスラグ中に残存するので、ステンレス鋼における他の元素の含有量は、ステンレス溶鋼における他の元素の含有量と実質的に同じである。
【実施例】
【００１７】
以下、実施例により本発明を詳細に説明するが、これらによって本発明が限定されるものではない。
（実施例１）
０．０１５質量％のＣ、２．０質量％のＳｉ、３．０質量％のＭｎ、８．０質量％のＮｉ、１８．０質量％のＣｒを含有するステンレス鋼３０ｋｇを、Ａｒガス雰囲気下にてＭｇＯ坩堝内で高周波誘導加熱炉を用いて溶融させた。なお、ステンレス溶鋼中のＮ含有量は、０．００５質量％以下であった。このステンレス溶鋼を１６００℃に温度調整した後、ＣａＯ−ＳｉＯ２系のスラグをステンレス溶鋼１ｋｇあたり５ｇの割合で添加し、底吹ガスによってステンレス溶鋼とスラグとを十分に撹拌してスラグをステンレス溶鋼に溶融させた。次に、１８５ｇの窒化珪素（Ｎ含有量は７４ｇ）をステンレス溶鋼に添加して十分に撹拌したところ、窒化珪素の溶解が２分程度で完了した。ここで、窒化珪素を溶解させる段階及び窒化珪素の溶解後の段階のいずれにおいてもステンレス溶鋼のボイリングや突沸が生じることはなかった。窒化珪素を添加してから３分後にステンレス溶鋼をサンプリングしたところ、窒素の含有量は０．１８３質量％であった。
【００１８】
（比較例１）
比較例１では、ＣａＯ−ＳｉＯ２系スラグをステンレス溶鋼に添加しないこと以外は実施例１と同様にして実験を行った。その結果、窒化珪素を添加してから３０分を経過しても窒化珪素はステンレス溶鋼に溶解せず、ステンレス溶鋼の窒素の含有量は０．００６質量％であった。この結果は、比較例１では、酸素源が不足しているために窒化珪素がステンレス溶鋼中にほとんど溶解しなかったことに起因しているものと考えられる。
【００１９】
（実施例２：サンプルＮｏ．１〜１２）
電気炉でスクラップを溶解し、転炉で粗脱炭した表１に示す組成を有するステンレス溶鋼８０トンをＶＯＤ法にて脱炭を行った。この脱炭時に生成したＳｉＯに見合うＣａＯを、ステンレス溶鋼１トンあたり１０〜９５ｋｇの割合のＣａＯ−ＳｉＯ２系スラグとなるように添加し、ステンレス溶鋼とスラグとを十分に撹拌してスラグをステンレス溶鋼に溶融させた。次に、所定量の窒化合金をステンレス溶鋼に添加して撹拌した後、窒化合金を添加してから５分後にステンレス溶鋼をサンプリングして各元素の含有量を調べた。その結果を表２に示す。
【００２０】
（比較例２：サンプルＮｏ．１３〜１８）
比較例２では、ステンレス溶鋼の組成、添加するＣａＯの量（すなわち、ステンレス溶鋼中に生成させるスラグの量）、及び窒化合金の種類を変えたこと以外は実施例２と同様にして実験を行った。その結果を表２に示す。
【００２１】
【表１】
2010144195.tif 000002
【００２２】
【表２】
2010144195.tif 000003
【００２３】
本発明例（サンプルＮｏ．１〜１２）では、窒化合金を添加してから５分後には既に目標とする窒素含有量にステンレス溶鋼のボイリングや突沸が生じることなく到達した。
これに対して、比較例（サンプルＮｏ．１３〜１８）では、窒化合金を添加してから５分経過しても目標とする窒素含有量に到達しなかった。特に、窒化合金として窒化マンガンを用いたサンプルＮｏ．１６〜１８では、窒化マンガンを添加した後にステンレス溶鋼のボイリングや突沸が生じると共に、目標とする窒素含有量に到達するまでに長時間を要した（Ｎｏ．１６では６０分、Ｎｏ．１７では３５分、Ｎｏ．１８では９０分）。また、また、サンプルＮｏ．１６〜１８では、窒化マンガンを分けて添加した場合であっても、その都度ボイリングや突沸が生じ、ステンレス溶鋼が沈静化するまでに合計約３０分〜８０分の長時間を要した。
以上の結果からわかるように、本発明の高窒素含有ステンレス鋼の製造方法は、ステンレス溶鋼のボイリングや突沸を抑制してステンレス溶鋼中に窒素を迅速且つ効率的に取り込むことができ、非常に生産性が高い。